(57)【要約】【課題】塗布時の塗りムラを抑え、自然な仕上がりにすることができ、毛穴の目立ちを抑制できる粉末化粧料を提供する。【解決手段】次の成分（Ａ）、（Ｂ）、（Ｃ）及び（Ｄ）：（Ａ）数平均粒子径０．０５〜０．５μｍの酸化チタン（成分（Ｂ）を除く）  ０．１〜２５質量％、（Ｂ）疎水化処理された酸化鉄被覆酸化チタンであって、一次粒子の数平均粒子径が０．０５〜４μｍであり、酸化チタンの質量に対して、酸化鉄が０．５〜５質量％被覆されている、疎水化処理された酸化鉄被覆酸化チタン  ０．１〜４０質量％、（Ｃ）窒化ホウ素  ３〜３５質量％、（Ｄ）２５℃で液体の油剤  ２〜１５質量％を含有する粉末化粧料。【選択図】なし【特許請求の範囲】
【請求項１】
次の成分（Ａ）、（Ｂ）、（Ｃ）及び（Ｄ）：
（Ａ）数平均粒子径０．０５〜０．５μｍの酸化チタン（成分（Ｂ）を除く）  ０．１〜２５質量％、
（Ｂ）疎水化処理された酸化鉄被覆酸化チタンであって、一次粒子の数平均粒子径が０．０５〜４μｍであり、酸化チタンの質量に対して、酸化鉄が０．５〜５質量％被覆されている、疎水化処理された酸化鉄被覆酸化チタン  ０．１〜４０質量％、
（Ｃ）窒化ホウ素  ３〜３５質量％、
（Ｄ）２５℃で液体の油剤  ２〜１５質量％
を含有する粉末化粧料。
【請求項２】
成分（Ｂ）に対する成分（Ａ）の質量割合（Ａ）／（Ｂ）が、０．１〜２０である請求項１記載の粉末化粧料。
【請求項３】
成分（Ｃ）に対する成分（Ｂ）の質量割合（Ｂ）／（Ｃ）が、０．０３〜２である請求項１又は２記載の粉末化粧料。
【請求項４】
さらに、（Ｅ）比表面積１０〜１００ｍ2／ｇの微粒子酸化亜鉛０．１〜２０質量％を含有する請求項１〜３のいずれか１項記載の粉末化粧料。
【請求項５】
成分（Ｅ）に対する成分（Ｂ）の質量割合（Ｂ）／（Ｅ）が、０．０１〜５である請求項４記載の粉末化粧料。
【発明の詳細な説明】
【技術分野】
【０００１】
本発明は、粉末化粧料に関する。
【背景技術】
【０００２】
従来、肌のくすみなどの欠点をカバーし、自然な仕上がりで、肌を明るく見せる化粧料が検討されている。
例えば、特許文献１には、窒化ホウ素表面を特定の含フッ素シリコーンおよび金属酸化物で被覆して得られる粉体を配合したメイクアップ化粧料が、自然な仕上がりで、肌のくすみを解消し、明るく健康的な肌に見せることが記載されている。また、特許文献２には、平均一次粒子径若しくは平均凝集粒子径が０．０４〜０．１８μｍの範囲にある酸化チタンと、可視光線領域内における分光反射率の最大値が５８０〜７００ｎｍの波長領域にある赤色パール顔料とを含んでなるメイクアップ化粧料が、肌の欠点を目立たせずにカバーしながら、明るい透明感のある仕上がりが得られることが記載されている。
【先行技術文献】
【特許文献】
【０００３】
【特許文献１】特開２００５−１５３４４号公報
【特許文献２】特開２０１５−２２９６５２号公報
【発明の概要】
【発明が解決しようとする課題】
【０００４】
従来の化粧料では、塗布時に塗りムラが見られ、化粧後の仕上りが不自然になり、また、毛穴の目立ちを抑えることに課題があった。
【課題を解決するための手段】
【０００５】
本発明者らは、酸化チタンと、特定の疎水化処理された酸化鉄被覆酸化チタン、窒化ホウ素、２５℃で液体の油剤を組み合わせて用いることにより、塗布時の塗りムラを抑え、自然な仕上がりにすることができ、毛穴の目立ちを抑制できる粉末化粧料が得られることを見出した。
【０００６】
本発明は、次の成分（Ａ）、（Ｂ）、（Ｃ）及び（Ｄ）：
（Ａ）数平均粒子径０．０５〜０．５μｍの酸化チタン（成分（Ｂ）を除く）  ０．１〜２５質量％、
（Ｂ）疎水化処理された酸化鉄被覆酸化チタンであって、一次粒子の数平均粒子径が０．０５〜４μｍであり、酸化チタンの質量に対して、酸化鉄が０．５〜５質量％被覆されている、疎水化処理された酸化鉄被覆酸化チタン  ０．１〜４０質量％、
（Ｃ）窒化ホウ素  ３〜３５質量％、
（Ｄ）２５℃で液体の油剤  ２〜１５質量％
を含有する粉末化粧料に関する。
【発明の効果】
【０００７】
本発明の粉末化粧料は、塗布時の塗りムラがなく、化粧が厚ぼったくならず、白浮きや粉っぽさを抑えた密着感のある自然な仕上がりにすることができ、しかも、毛穴の目立ちを抑えることができる。
【発明を実施するための形態】
【０００８】
本発明で用いる成分（Ａ）の酸化チタンは、通常の化粧料に用いられるものであれば制限されないが、成分（Ｂ）は除かれる。
成分（Ａ）の酸化チタンは、アナターゼ型、ルチル型、アモルファスのいずれの形態でも良く、ルチル型が好ましい。また、形状は、球状、板状、針状等のいずれでも良い。具体的には、ＣＲ−５０（石原産業社製）、ＭＰ−２５（テイカ社製）、ＳＴ−７１０（チタン工業社製）等の市販品を用いることができる。
【０００９】
成分（Ａ）の酸化チタンは、肌のくすみなどに対するカバー力を向上させる点から、数平均粒子径が０．０５〜０．５μｍであり、０．１０〜０．４μｍであるのが好ましく、０．１３〜０．３５μｍがより好ましく、０．２０〜０．３０μｍがさらに好ましい。
なお、酸化チタンの数平均粒子径は、レーザー回折／散乱法による粒度分布測定機によって、測定される。具体的には、レーザー回折散乱粒度分布測定器（例えば、堀場製作所製、ＬＡ−９２０）により測定される。本発明において、数平均粒子径とは、各粒子の粒径を算術平均した値を意味する。
なお、本発明で含有される他の粉体の数平均粒子径に関しても、同様の方法で測定される。
【００１０】
成分（Ａ）の酸化チタンは、そのまま使用することができるが、化粧料中での酸化チタンの分散性、塗膜の均一性を向上させ、塗布時の塗りムラを抑制させる点から、疎水化処理したものを含有することが好ましい。
疎水化処理としては、シリコーン処理、アルキル基の水素がフッ素に置換してもよいアルキルシラン処理、脂肪酸処理、Ｎ−アシルアミノ酸処理等が挙げられる。シリコーン処理としては、メチルハイドロジェンポリシロキサン処理、ジメチルポリシロキサン処理等が挙げられ、アルキル基の水素がフッ素に置換してもよいアルキルシラン処理としては、アルキルアルコキシシラン処理、パーフルオロアルキルアルコキシシラン処理等が挙げられ、脂肪酸処理としては、ステアリン酸処理、ミリスチン酸処理が挙げられ、Ｎ−アシルアミノ酸処理としては、ラウロイルリジン処理、ジラウロイルグルタミン酸リシンＮａ処理、ステアロイルグルタミン酸２Ｎａ処理、ラウロイルアスパラギン酸Ｎａ処理等が挙げられる。
【００１１】
疎水化処理としては、シリコーン処理、アルキル基の水素がフッ素に置換してもよいアルキルシラン処理が好ましく、アルキル基の水素がフッ素に置換してもよいアルキルシラン処理がより好ましく、パーフルオロアルキルアルコキシシラン処理がさらに好ましく、トリデカフルオロオクチルトリエトキシシラン処理がよりさらに好ましい。
疎水化処理は、通常の方法により行うことができる。
疎水化処理の処理量は、化粧料中での疎水化処理された酸化チタンの分散性、塗膜の均一性を向上させ、塗布時の塗りムラを抑制させる点から、疎水化処理前の酸化チタンの質量に対して、１〜１０質量％であるのが好ましく、３〜７質量％がより好ましい。
なお、酸化チタンに、疎水化処理等の表面処理をした場合、成分（Ａ）の含有量や数平均粒子径等は、表面処理した剤等を含めての含有量や数平均粒子径等を意味する。
【００１２】
成分（Ａ）は、１種又は２種以上を用いることができ、塗布時の塗りムラ、化粧の白浮きや粉っぽさ、毛穴の目立ちを抑制し、肌への密着感を向上させる点から、含有量は、全組成中に０．１〜２５質量％であり、０．５〜２０質量％が好ましく、１〜１５質量％がより好ましく、１．４〜１０質量％がさらに好ましく、３〜７質量％がよりさらに好ましい。
【００１３】
本発明で用いられる成分（Ｂ）は、疎水化処理された酸化鉄被覆酸化チタンであって、一次粒子の数平均粒子径が０．０５〜４μｍであり、酸化チタンの質量に対して、酸化鉄が０．５〜５質量％被覆されている、疎水化処理された酸化鉄被覆酸化チタンである。
ここで用いる酸化チタンは、数平均粒子径が０．０５〜４μｍであり、０．１〜３μｍが好ましく、０．１５〜２μｍがより好ましく、０．２〜１μｍがさらに好ましく、０．２μｍを超えて０．５μｍ以下がよりさらに好ましい。
酸化チタンの形状は、球状、板状、針状等のいずれでも良い。具体的には、ＭＰ−１１３３、ＭＰ−２５（テイカ社製）、ＳＴ−７１０（チタン工業社製）等の市販品を用いることができる。
【００１４】
酸化鉄被覆酸化チタンは、このような酸化チタンを酸化鉄で被覆処理したものである。
酸化鉄被覆酸化チタンは、塗布時の塗りムラ、化粧の厚ぼったさ、白浮きや粉っぽさ、毛穴の目立ちを抑制し、肌への密着感を向上させる点から、酸化チタンの質量に対して、酸化鉄が０．５〜５質量％被覆されたものであり、１〜４質量％が好ましく、１〜３質量％がより好ましい。
【００１５】
酸化チタンを酸化鉄で被覆処理する方法としては、通常の方法により行うことができる。例えば、酸化チタン及びポリ硫酸第二鉄を水へ投入してスラリー化させ、６０℃に加熱する。アンモニア水にてｐＨ７．５へ中和し、水酸化鉄（酸化鉄）を酸化チタン表面に析出させる。得られた複合化物を水洗し、１１０℃で１０〜１２時間乾燥させる。乾燥物を４９０〜６９０℃で焙焼させたのち、粉砕することにより、酸化鉄被覆酸化チタンを得ることができる。
【００１６】
成分（Ｂ）は、このような酸化鉄被覆酸化チタンを、更に疎水化処理したものである。疎水化処理することにより、化粧料中での分散性、塗膜の均一性を向上させ、塗布時の塗りムラを抑制することができる。
疎水化処理としては、シリコーン処理、アルキル基の水素がフッ素に置換してもよいアルキルシラン処理、脂肪酸処理、Ｎ−アシルアミノ酸処理等が挙げられる。シリコーン処理としては、メチルハイドロジェンポリシロキサン処理、ジメチルポリシロキサン処理等が挙げられ、アルキル基の水素がフッ素に置換してもよいアルキルシラン処理としては、アルキルアルコキシシラン処理、パーフルオロアルキルアルコキシシラン処理等が挙げられ、脂肪酸処理としては、ステアリン酸処理、ミリスチン酸処理が挙げられ、Ｎ−アシルアミノ酸処理としては、ラウロイルリジン処理、ジラウロイルグルタミン酸リシンＮａ処理、ステアロイルグルタミン酸２Ｎａ処理、ラウロイルアスパラギン酸Ｎａ処理等が挙げられる。
【００１７】
疎水化処理としては、シリコーン処理、アルキル基の水素がフッ素に置換してもよいアルキルシラン処理が好ましく、アルキル基の水素がフッ素に置換してもよいアルキルシラン処理がより好ましく、パーフルオロアルキルアルコキシシラン処理がさらに好ましく、トリデカフルオロオクチルトリエトキシシラン処理がよりさらに好ましい。
疎水化処理は、通常の方法により行うことができる。
疎水化処理の処理量は、化粧料中での疎水化処理された酸化鉄被覆酸化チタンの分散性、塗膜の均一性を向上させ、塗布時の塗りムラを抑制させる点から、疎水化処理前の酸化鉄被覆酸化チタンの質量に対して、１〜１０質量％であるのが好ましく、３〜７質量％がより好ましい。
【００１８】
成分（Ｂ）の疎水化処理された酸化鉄被覆酸化チタンは、塗布時の塗りムラ、化粧の厚ぼったさ、白浮きや粉っぽさ、毛穴の目立ちを抑制し、肌への密着感を向上させる点から、一次粒子の数平均粒子径が０．０５〜４μｍであり、０．１〜３μｍが好ましく、０．１５〜２μｍがより好ましく、０．２〜１μｍがさらに好ましく、０．２μｍを超えて０．５μｍ以下がよりさらに好ましい。
ここでの数平均粒子径は、一次粒子のものであり、凝集していない粒子単体のものである。
【００１９】
また、成分（Ｂ）の疎水化処理された酸化鉄被覆酸化チタンは、塗布時の塗りムラ、化粧の厚ぼったさ、白浮きや粉っぽさ、毛穴の目立ちを抑制し、肌への密着感を向上させる点から、比表面積１〜４０ｍ2／ｇであるのが好ましく、２〜２０ｍ2／ｇがより好ましく、４〜１０ｍ2／ｇであるのがさらに好ましい。
本発明において、比表面積（ｍ2／ｇ）は、成分（Ｂ）を試料管に約０．８ｇ採取し、１２０℃の温度で２時間真空乾燥後、自動比表面積・細孔分布測定装置トライスター３０００（島津製作所社製）を用いて、ＢＥＴ法にて測定される。
【００２０】
成分（Ｂ）は１種又は２種以上を用いることができ、含有量は、化粧の粉っぽさ、毛穴の目立ちを抑制し、肌への密着感を向上させる点から、全組成中に０．１〜４０質量％であり、０．５〜３０質量％が好ましく、１〜２０質量％がより好ましい。１．２〜１２質量％がさらに好ましく、３〜８質量％がよりさらに好ましい。
なお、成分（Ｂ）の含有量、一次粒子の数平均粒子径、比表面積等は、被覆した酸化鉄、疎水化処理した剤等を含めての含有量、一次粒子の数平均粒子径、比表面積等を意味する。
また、本発明の粉末化粧料は、本発明の効果を損しない範囲で、疎水化処理されていない酸化鉄被覆酸化チタンを含有することができ、その含有量は、塗膜の均一性を向上させ、塗布時の塗りムラを抑制させる点から、２質量％以下が好ましく、１質量％以下がより好ましく、０．１質量％以下がさらに好ましく、含有しないことがよりさらに好ましい。
【００２１】
本発明において、成分（Ｂ）に対する成分（Ａ）の質量割合（Ａ）／（Ｂ）は、塗布時の塗りムラ、化粧の白浮きや粉っぽさ、毛穴の目立ちを抑制し、肌への密着感を向上させる点から、０．１〜２０が好ましく、０．２〜５がより好ましく、０．４３〜２．８がさらに好ましく、０．６〜１．８がよりさらに好ましい。
【００２２】
本発明で用いる成分（Ｃ）の窒化ホウ素は、通常の化粧料に用いられるものであれば特に制限されずに使用することができる。窒化ホウ素の形態としては、六方晶、ウルツ鉱型構造、立方晶、菱面体晶、乱層構造などのいずれでも良く、使用性の点から、六方晶のものが好ましい。
窒化ホウ素は、塗布時の塗りムラを抑制し、肌への密着感を向上させる点から、数平均粒子径が２〜１５μｍのものが好ましく、４〜１０μｍのものがより好ましい。
また、成分（Ｃ）の９０質量％以上が、数平均粒子径３〜９μｍであるのが好ましく、成分（Ｃ）の９０質量％以上が、数平均粒子径４〜７μｍであるのがより好ましい。
【００２３】
成分（Ｃ）としては、ＳＨＰ−３（数平均粒子径５．３μｍ）、ＳＨＰ−６（数平均粒子径９．６μｍ）（以上、水島合金鉄社製）等の市販品を用いることができる。
【００２４】
成分（Ｃ）窒化ホウ素は、そのまま使用することができるが、化粧料中での窒化ホウ素の分散性、塗膜の均一性を向上させ、塗布時の塗りムラを抑制させる点から、疎水化処理したものを含有することが好ましい。
疎水化処理としては、シリコーン処理、アルキル基の水素がフッ素に置換してもよいアルキルシラン処理、脂肪酸処理、Ｎ−アシルアミノ酸処理等が挙げられる。シリコーン処理としては、メチルハイドロジェンポリシロキサン処理、ジメチルポリシロキサン処理等が挙げられ、アルキル基の水素がフッ素に置換してもよいアルキルシラン処理としては、アルキルアルコキシシラン処理、パーフルオロアルキルアルコキシシラン処理等が挙げられ、脂肪酸処理としては、ステアリン酸処理、ミリスチン酸処理が挙げられ、Ｎ−アシルアミノ酸処理としては、ラウロイルリジン処理、ジラウロイルグルタミン酸リシンＮａ処理、ステアロイルグルタミン酸２Ｎａ処理、ラウロイルアスパラギン酸Ｎａ処理等が挙げられる。
【００２５】
疎水化処理としては、シリコーン処理、アルキル基の水素がフッ素に置換してもよいアルキルシラン処理が好ましく、シリコーン処理がより好ましく、ジメチルポリシロキサン処理がさらに好ましい。
疎水化処理は、通常の方法により行うことができる。
疎水化処理の処理量は、化粧料中での疎水化処理された窒化ホウ素の分散性、塗膜の均一性を向上させ、塗布時の塗りムラを抑制させる点から、疎水化処理前の窒化ホウ素の質量に対して、１〜１０質量％であるのが好ましく、１．５〜６質量％がより好ましい。
なお、窒化ホウ素に、疎水化処理等の表面処理をした場合、成分（Ｃ）の含有量や数平均粒子径等は、表面処理した剤等を含めての含有量や数平均粒子径等を意味する。
【００２６】
成分（Ｃ）は、１種又は２種以上を用いることができ、含有量は、塗布時の塗りムラ、化粧の白浮きや粉っぽさ、毛穴の目立ちを抑制し、肌への密着感を向上させる点から、全組成中に３〜３５質量％であり、１０〜２８質量％が好ましく、１４〜２２質量％がより好ましい。
【００２７】
本発明において、成分（Ｃ）に対する成分（Ｂ）の質量割合（Ｂ）／（Ｃ）は、塗布時の塗りムラ、化粧の白浮きや粉っぽさ、毛穴の目立ちを抑制し、肌への密着感を向上させる点から、０．０３〜２が好ましく、０．０４〜０．７がより好ましく、０．０８〜０．５がさらに好ましく、０．１９〜０．３１がよりさらに好ましい。
【００２８】
本発明において、成分（Ｂ）及び（Ｃ）の合計量に対する成分（Ａ）の質量割合（Ａ）／［（Ｂ）＋（Ｃ）］は、塗布時の塗りムラ、化粧の厚ぼったさ、白浮きや粉っぽさ、毛穴の目立ちを抑制し、肌への密着感を向上させる点から、０．０１〜０．６が好ましく、０．０５〜０．３３がより好ましく、０．１１〜０．２３がさらに好ましく、０．１５〜０．１９がよりさらに好ましい。
【００２９】
成分（Ｄ）の油剤は、２５℃で液体のものであり、化粧の白浮きを抑制し、成型性、粉取れを向上させることができる。ここで、２５℃で液体とは、２５℃における粘度が１００００ｍＰａ・ｓ 以下であることをいう。粘度は、Ｂ型粘度計（ＴＯＫＩ  ＳＡＮＧＹＯ  ＶＩＳＣＯＭＥＴＥＲ  ＴＶＢ−１０Ｍ、東機産業社製）、ローターＮｏ．４、６０ｒｐｍ、１分で測定される。
かかる油剤としては、通常の化粧料に用いられるものであれば良く、例えば、流動パラフィン、軽質イソパラフィン、流動イソパラフィン、スクワラン、スクワレン等の直鎖又は分岐の炭化水素油；パラメトキシケイ皮酸エチルヘキシル、ミリスチン酸オクチルドデシル、イソノナン酸イソトリデシル、イソノナン酸イソノニル等のモノエステル油；ジカプリン酸ネオペンチルグリコール、リンゴ酸ジイソステアリル等のジエステル油；トリ２−エチルヘキサン酸グリセリル、トリ（カプリル酸／カプリン酸）グリセリル等のトリエステル油；テトライソステアリン酸ジペンタエリスリチル等のテトラエステル油；ジメチルポリシロキサン、ジメチルシクロポリシロキサン、メチルフェニルポリシロキサン、メチルハイドロジェンポリシロキサン、高級アルコール変性オルガノポリシロキサン等のシリコーン油；フルオロポリエーテル、パーフルオロアルキルエーテルシリコーン等のフッ素油などが挙げられる。
なかでも、化粧の白浮きを抑制し、粉体とのなじみ、成型性、粉取れを向上させる点から、直鎖又は分岐の炭化水素油、モノエステル油、ジエステル油、トリエステル油、テトラエステル油が好ましく、モノエステル油、ジエステル油、トリエステル油、テトラエステル油がより好ましく、モノエステル油、ジエステル油がさらに好ましく、パラメトキシケイ皮酸エチルヘキシル、ミリスチン酸オクチルドデシル、イソノナン酸イソトリデシル、イソノナン酸イソノニル、ジカプリン酸ネオペンチルグリコール、リンゴ酸ジイソステアリルがよりさらに好ましく、パラメトキシケイ皮酸エチルヘキシル、ジカプリン酸ネオペンチルグリコールがよりさらに好ましい。また、パラメトキシケイ皮酸エチルヘキシルを少なくとも含有することが好ましい。
【００３０】
成分（Ｄ）は、１種又は２種以上を用いることができ、含有量は、化粧の白浮きを抑制し、粉体とのなじみ、成型性、粉取れを向上させる点から、全組成中に２〜１５質量％が好ましく、３〜１１質量％がより好ましく、５〜９質量％がさらに好ましい。
【００３１】
本発明の粉末化粧料は、更に、（Ｅ）比表面積１０〜１００ｍ2／ｇの微粒子酸化亜鉛を含有することが好ましく、塗布時の塗りムラを抑制させ、化粧持ちを向上させることができる。
成分（Ｅ）の微粒子酸化亜鉛は、比表面積１５〜９５ｍ2／ｇであるのが好ましい。また、化粧持ちを向上させる点から、数平均粒子径は、５〜４０ｎｍであるのが好ましく、１０〜３０ｎｍがより好ましい。
【００３２】
成分（Ｅ）の微粒子酸化亜鉛は、そのまま使用することができるが、化粧料中での微粒子酸化亜鉛の分散性、塗膜の均一性、化粧持ちを向上させ、塗布時の塗りムラを抑制させる点から、疎水化処理したものを含有することが好ましい。
疎水化処理としては、シリコーン処理、アルキル基の水素がフッ素に置換してもよいアルキルシラン処理、脂肪酸処理、Ｎ−アシルアミノ酸処理等が挙げられる。シリコーン処理としては、メチルハイドロジェンポリシロキサン処理、ジメチルポリシロキサン処理等が挙げられ、アルキル基の水素がフッ素に置換してもよいアルキルシラン処理としては、アルキルアルコキシシラン処理、パーフルオロアルキルアルコキシシラン処理等が挙げられ、脂肪酸処理としては、ステアリン酸処理、ミリスチン酸処理が挙げられ、Ｎ−アシルアミノ酸処理としては、ラウロイルリジン処理、ジラウロイルグルタミン酸リシンＮａ処理、ステアロイルグルタミン酸２Ｎａ処理、ラウロイルアスパラギン酸Ｎａ処理等が挙げられる。
【００３３】
疎水化処理としては、化粧料中の疎水化処理された微粒子酸化亜鉛の分散性、塗膜の均一性を向上させ、塗布時の塗りムラを抑制させる点から、シリコーン処理、アルキル基の水素がフッ素に置換してもよいアルキルシラン処理が好ましく、シリコーン処理がより好ましく、メチルハイドロジェンポリシロキサン処理がさらに好ましい。
疎水化処理は、通常の方法により行うことができる。
疎水化処理の処理量は、化粧料中での疎水化処理された微粒子酸化亜鉛の分散性、塗膜の均一性を向上させ、塗布時の塗りムラを抑制させる点から、疎水化処理前の微粒子酸化亜鉛の質量に対して、１〜１０質量％であるのが好ましく、３〜７質量％がより好ましい。
なお、微粒子酸化亜鉛に、疎水化処理等の表面処理をした場合、成分（Ｅ）の含有量、比表面積、数平均粒子径等は、表面処理した剤等を含めての含有量、比表面積、数平均粒子径等を意味する。
【００３４】
成分（Ｅ）は、１種又は２種以上を用いることができ、含有量は、塗膜の均一性を向上させ、塗布時の塗りムラを抑制し、化粧持ちを向上させる点から、全組成中に０．１〜２０質量％が好ましく、０．５〜１２質量％がより好ましく、１〜８質量％が更に好ましい。
【００３５】
本発明において、成分（Ｅ）に対する成分（Ｂ）の質量割合（Ｂ）／（Ｅ）は、化粧の粉っぽさ、毛穴の目立ちを抑制し、肌への密着感を向上させる点から、０．０１〜５が好ましく、０．１〜３がより好ましく、０．６〜２．２が更に好ましい。
【００３６】
本発明の粉末化粧料は、更に、成分（Ａ）、（Ｂ）、（Ｃ）及び（Ｅ）以外の粉体を含有することができる。かかる成分（Ａ）、（Ｂ）、（Ｃ）及び（Ｅ）以外の粉体としては、通常の化粧料に含有される無機粉体、有機粉体であれば制限されず、例えば、ケイ酸、無水ケイ酸、ケイ酸マグネシウム、セリサイト、タルク、マイカ、カオリン、クレー、ベントナイト、酸化チタン被覆ホウケイ酸、オキシ塩化ビスマス、酸化ジルコニウム、酸化マグネシウム、酸化アルミニウム、硫酸カルシウム、硫酸バリウム、硫酸マグネシウム、炭酸カルシウム、炭酸マグネシウム、酸化鉄、群青、酸化クロム、水酸化クロム、カラミン及びカーボンブラック、これらの複合体等の無機粉体；ポリアミド、ポリエステル、ポリプロピレン、ポリスチレン、ポリウレタン、ビニル樹脂、尿素樹脂、フェノール樹脂、フッ素樹脂、ケイ素樹脂、アクリル樹脂、メラミン樹脂、エポキシ樹脂、ポリカーボネート樹脂、シリコーン樹脂、ジビニルベンゼン・スチレン共重合体、シルクパウダー、セルロース、長鎖アルキルリン酸金属塩、Ｎ−モノ長鎖アルキルアシル塩基性アミノ酸、これらの複合体等の有機粉体；さらに、上記無機粉体と有機粉体との複合粉体などが挙げられる。
【００３７】
本発明で含有される成分（Ａ）、（Ｂ）、（Ｃ）及び（Ｅ）以外の粉体は、そのまま含有することができるほか、化粧料中での粉体の分散性、塗膜の均一性を向上させ、塗布時の塗りムラを抑制させる点から、疎水化処理したものを含有することが好ましい。
疎水化処理としては、シリコーン処理、アルキル基の水素がフッ素に置換してもよいアルキルシラン処理、脂肪酸処理、Ｎ−アシルアミノ酸処理等が挙げられる。シリコーン処理としては、メチルハイドロジェンポリシロキサン処理、ジメチルポリシロキサン処理等が挙げられ、アルキル基の水素がフッ素に置換してもよいアルキルシラン処理としては、アルキルアルコキシシラン処理、パーフルオロアルキルアルコキシシラン処理等が挙げられ、脂肪酸処理としては、ステアリン酸処理、ミリスチン酸処理が挙げられ、Ｎ−アシルアミノ酸処理としては、ラウロイルリジン処理、ジラウロイルグルタミン酸リシンＮａ処理、ステアロイルグルタミン酸２Ｎａ処理、ラウロイルアスパラギン酸Ｎａ処理等が挙げられる。
【００３８】
本発明の粉末化粧料は、前記成分のほか、通常の化粧料に用いられる成分、例えば、界面活性剤、防腐剤、酸化防止剤、増粘剤、pH調整剤、香料、固体の紫外線吸収剤、保湿剤、血行促進剤、冷感剤、制汗剤、殺菌剤、皮膚賦活剤などを含有することができる。
【００３９】
本発明の粉末化粧料は、通常の方法に従って製造することができる。
本発明の粉末化粧料は、例えば、パウダーファンデーション、フェイスパウダー、白粉、ほほ紅、アイシャドウ等のメイクアップ化粧料などとして好適である。なかでも、パウダーファンデーションが好ましい。
粉末化粧料の製剤としては、固形状、粉末状が好ましく、なかでも固形状が好ましい。
【実施例】
【００４０】
製造例１（トリデカフルオロオクチルトリエトキシシラン５質量％処理酸化チタン）
酸化チタン（石原産業社製）１kgに対して５質量％のトリデカフルオロオクチルトリエトキシシラン（デグサ社製、ＤＹＮＡＳＹＬＡＮ Ｆ８２６１）のイソプロピルアルコール溶液を作製し、攪拌層で攪拌されている酸化チタン（石原産業社製）１kgと混合し、イソプロピルアルコールを加熱除去して攪拌層から粉体を取り出した。この後、１００℃にて６時間加熱処理を行い、粉砕してトリデカフルオロオクチルトリエトキシシラン５質量％処理酸化チタンを得た。
得られたトリデカフルオロオクチルトリエトキシシラン５質量％処理酸化チタンは、数平均粒子径０．２５μｍであった。
【００４１】
製造例２（トリデカフルオロオクチルトリエトキシシラン５質量％処理酸化鉄１．７５質量％被覆酸化チタンの製造）
水に数平均粒子径が０．２５μｍのルチル型酸化チタン（テイカ社製、ＭＰ−１１３３）１００kgを分散させ、ポリ硫酸第二鉄（Ｆｅ2Ｏ3として、酸化チタンの質量に対して、１．７５質量％）を投入し、６０℃に加熱した。アンモニア水にてｐＨ７．５へ中和し、水酸化鉄（酸化鉄）を酸化チタン表面に析出させた。得られた複合化物を水洗し、１１０℃で１０〜１２時間乾燥させた。乾燥物を５９０℃で焙焼させたのち、粉砕し、酸化鉄１．７５質量％被覆酸化チタンを得た。
その後、得られた酸化鉄１．７５質量％被覆酸化チタン１kgに対して５質量％のトリデカフルオロオクチルトリエトキシシラン（デグサ社製、ＤＹＮＡＳＹＬＡＮ Ｆ８２６１）のイソプロピルアルコール溶液を作製し、攪拌層で攪拌されている前記酸化鉄１．７５質量％被覆酸化チタン１kgと混合し、イソプロピルアルコールを加熱除去して攪拌層から粉体を取り出した。この後、１００℃にて６時間加熱処理を行い、粉砕してトリデカフルオロオクチルトリエトキシシラン５質量％処理酸化鉄１．７５質量％被覆酸化チタンを得た。
得られたトリデカフルオロオクチルトリエトキシシラン５質量％処理酸化鉄１．７５質量％被覆酸化チタンは、数平均粒子径０．２５μｍ、比表面積９．５ｍ2／ｇであった。
【００４２】
実施例１〜７、比較例１〜２
表１に示す組成の粉末化粧料（パウダーファンデーション、固形状）を製造した。得られた粉末化粧料について、「塗りムラのない仕上がり」、「厚ぼったくない仕上がり」、「粉っぽくない仕上がり」、「白浮きのない仕上がり」、「密着感のある仕上がり」、「毛穴の目立ちにくさ」を評価した。
【００４３】
（製造方法）
成分（Ａ）、（Ｂ）及び（Ｃ）を含むすべての粉体成分を混合・粉砕した後、油相成分を加えて混合し、得られた混合物をさらに粉砕機で粉砕した。ここで得られた粉砕物を、容器に充填し、充填量１０．０ｇ、成型圧１５００kgで成型して、粉末化粧料（パウダーファンデーション、固形状）を得た。
【００４４】
（評価方法）
５名の専門パネラーが、前腕内側の肌に乳液（ソフィーナ ライズ ミルクII、花王社製）を塗布
し、その後、各粉末化粧料（パウダーファンデーション、固形状）をスポンジで肌に塗布し、塗布した直後の「塗りムラのない仕上がり」、「厚ぼったくない仕上がり」、「粉っぽくない仕上がり」、「白浮きのない仕上がり」、「密着感のある仕上がり」、「毛穴の目立ちにくさ」を評価した。結果を５名の積算値で示す。
【００４５】
（１）塗りムラのない仕上がり；
４：仕上がりに塗りムラがない。
３：仕上がりにあまり塗りムラがない。
２：仕上がりにやや塗りムラがある。
１：仕上がりに塗りムラがある。
【００４６】
（２）厚ぼったくない仕上がり；
４：仕上がりが厚ぼったくない。
３：仕上がりがあまり厚ぼったくない。
２：仕上がりがやや厚ぼったい。
１：仕上がりが厚ぼったい。
【００４７】
（３）粉っぽくない仕上がり；
４：仕上がりが粉っぽくない。
３：仕上がりがあまり粉っぽくない。
２：仕上がりがやや粉っぽい。
１：仕上がりが粉っぽい。
【００４８】
（４）白浮きのない仕上がり；
４：肌に白浮きが見られない。
３：肌にほとんど白浮きが見られない。
２：肌に少し白浮きが見られる。
１：肌に白浮きが見られる。
【００４９】
（５）密着感のある仕上がり；
４：仕上がりに密着感がある。
３：仕上がりにやや密着感がある。
２：仕上がりにあまり密着感がない。
１：仕上がりに密着感がない。
【００５０】
（６）毛穴の目立ちにくさ；
４：毛穴が目立たない。
３：毛穴があまり目立たない。
２：毛穴がやや目立つ。
１：毛穴が目立つ。
【００５１】
【表１】
2018070484.tif 000002
【００５２】
実施例８
実施例１〜７と同様にして、表２に示す組成の粉末化粧料（パウダーファンデーション、固形状）を製造した。
得られた粉末化粧料は、塗布時の塗りムラがなく、化粧が厚ぼったくならず、白浮きや粉っぽさを抑えた密着感のある自然な仕上がりにすることができ、しかも、毛穴の目立ちを抑えることができるものであった。
【００５３】
【表２】
2018070484.tif 000003